(57)【要約】【課題】パレット上に積層されるゴムシート同士の密着を十分に防止することができる防着剤の付着技術を提供する。【解決手段】ゴム押出機から押出されたゴムシートの表面に防着剤を付着させるゴムシートの防着剤付着方法であって、押出されたゴムシートの表面温度を測定する温度測定工程と、温度測定工程において測定されたゴムシートの表面温度に応じて、防着剤の塗布量を変化させながら、防着剤を塗布する防着剤塗布工程とを備えているゴムシートの防着剤付着方法。【選択図】図１
2020124678.tif 000002
【特許請求の範囲】
【請求項１】
ゴム押出機から押出されたゴムシートの表面に防着剤を付着させるゴムシートの防着剤付着方法であって、
押出された前記ゴムシートの表面温度を測定する温度測定工程と、
前記温度測定工程において測定された前記ゴムシートの表面温度に応じて、前記防着剤の塗布量を変化させながら、前記防着剤を塗布する防着剤塗布工程とを備えていることを特徴とするゴムシートの防着剤付着方法。
【請求項２】
前記防着剤塗布工程が、防着剤を噴霧して塗布する工程であることを特徴とする請求項１に記載のゴムシートの防着剤付着方法。
【請求項３】
前記防着剤塗布工程が、前記ゴムシートの表面温度が低い箇所での前記防着剤の塗布量を、前記ゴムシートの表面温度が高い箇所に比べて減量して塗布する工程であることを特徴とする請求項１または請求項２に記載のゴムシートの防着剤付着方法。
【請求項４】
ゴム押出機から押出されたゴムシートの表面に防着剤を付着させるゴムシートの防着剤付着装置であって、
押出された前記ゴムシートの表面温度を測定する温度測定装置と、
前記温度測定装置により測定された前記ゴムシートの表面温度に応じて、前記防着剤の塗布量を変化させながら塗布する防着剤塗布装置とを備えていることを特徴とするゴムシートの防着剤付着装置。
【請求項５】
前記防着剤塗布装置が、防着剤を噴霧して塗布する装置であることを特徴とする請求項４に記載のゴムシートの防着剤付着装置。
【請求項６】
前記防着剤塗布装置が、前記ゴムシートの表面温度が低い箇所での前記防着剤の塗布量を、前記ゴムシートの表面温度が高い箇所に比べて減量して塗布するように構成されていることを特徴とする請求項４または請求項５に記載のゴムシートの防着剤付着装置。
【請求項７】
前記温度測定装置が、非接触式の温度測定装置であることを特徴とする請求項４ないし請求項６のいずれか１項に記載のゴムシートの防着剤付着装置。
【発明の詳細な説明】
【技術分野】
【０００１】
本発明は、ゴム押出機から押出されたゴムシートに防着剤を付着させるゴムシートの防着剤付着方法、および前記防着剤付着方法に用いられる防着剤付着装置に関する。
【背景技術】
【０００２】
空気入りタイヤは、一般的に、種々のゴム部材を積層して形成されている。これらのゴム部材は、ゴム混練機で混練されて排出された後、ゴム押出機に投入されて押出加工されることにより、通常、ミルシートと呼ばれる幅７００〜１０００ｍｍ程度の比較的大きいゴムシートに成形される。成形されたゴムシートは、冷却されてパレット上に折り重ねて積層された後、次工程へと搬送され、所定のゴム部材に加工される。
【０００３】
このとき、ゴムシートは粘着性を有しているため、そのまま積層したのでは、ゴムシート同士が密着して塊となり、次工程において使用できない恐れがあるため、従来より、成形されたゴムシートの搬送中に防着剤槽を潜らせ、その後、乾燥させることにより、ゴムシート表面に防着剤を付着させ、ゴムシートの密着を防止することが行われている（例えば、特許文献１）。
【先行技術文献】
【特許文献】
【０００４】
【特許文献１】特開２０１２−２１９１０５号公報
【発明の概要】
【発明が解決しようとする課題】
【０００５】
しかしながら、上記のようにして防着剤を付着させているにも拘らず、未だ、ゴムシート同士の密着防止は十分とは言えず、さらなる防着剤の付着技術が望まれている。
【０００６】
そこで、本発明は、パレット上に積層されるゴムシート同士の密着を十分に防止することができる防着剤の付着技術を提供することを目的とする。
【課題を解決するための手段】
【０００７】
本発明者は、上記課題の解決について鋭意検討を行い、以下に記載する発明によれば上記課題が解決できることを見出し、本発明を完成させるに至った。
【０００８】
請求項１に記載の発明は、
ゴム押出機から押出されたゴムシートの表面に防着剤を付着させるゴムシートの防着剤付着方法であって、
押出された前記ゴムシートの表面温度を測定する温度測定工程と、
前記温度測定工程において測定された前記ゴムシートの表面温度に応じて、前記防着剤の塗布量を変化させながら、前記防着剤を塗布する防着剤塗布工程とを備えていることを特徴とするゴムシートの防着剤付着方法である。
【０００９】
請求項２に記載の発明は、
前記防着剤塗布工程が、防着剤を噴霧して塗布する工程であることを特徴とする請求項１に記載のゴムシートの防着剤付着方法である。
【００１０】
請求項３に記載の発明は、
前記防着剤塗布工程が、前記ゴムシートの表面温度が低い箇所での前記防着剤の塗布量を、前記ゴムシートの表面温度が高い箇所に比べて減量して塗布する工程であることを特徴とする請求項１または請求項２に記載のゴムシートの防着剤付着方法である。
【００１１】
請求項４に記載の発明は、
ゴム押出機から押出されたゴムシートの表面に防着剤を付着させるゴムシートの防着剤付着装置であって、
押出された前記ゴムシートの表面温度を測定する温度測定装置と、
前記温度測定装置により測定された前記ゴムシートの表面温度に応じて、前記防着剤の塗布量を変化させながら塗布する防着剤塗布装置とを備えていることを特徴とするゴムシートの防着剤付着装置である。
【００１２】
請求項５に記載の発明は、
前記防着剤塗布装置が、防着剤を噴霧して塗布する装置であることを特徴とする請求項４に記載のゴムシートの防着剤付着装置である。
【００１３】
請求項６に記載の発明は、
前記防着剤塗布装置が、前記ゴムシートの表面温度が低い箇所での前記防着剤の塗布量を、前記ゴムシートの表面温度が高い箇所に比べて減量して塗布するように構成されていることを特徴とする請求項４または請求項５に記載のゴムシートの防着剤付着装置である。
【００１４】
請求項７に記載の発明は、
前記温度測定装置が、非接触式の温度測定装置であることを特徴とする請求項４ないし請求項６のいずれか１項に記載のゴムシートの防着剤付着装置である。
【発明の効果】
【００１５】
本発明によれば、パレット上に積層されるゴムシート同士の密着を十分に防止することができる防着剤の付着技術を提供することができる。
【図面の簡単な説明】
【００１６】
【図１】本発明の一実施の形態に係るゴムシートの防着剤付着装置を備えたゴムシートの製造装置の模式的側面図である。
【発明を実施するための形態】
【００１７】
［１］本発明に至る経緯
本発明者は、上記した従来の技術において、ゴムシート同士の密着が何故に十分に防止できていないのか、その原因について、種々の実験と検討を行った。その結果、ゴムシート同士の密着は、塗布された防着剤の乾燥が十分でない状態で積層されているためであることが分かった。
【００１８】
即ち、パレット上へゴムシートを積層する際、塗布された防着剤の乾燥が十分でない箇所が残っていると、乾燥しきれていない防着剤が積層されるゴム同士によって排除されてしまい、ゴムシート同士の密着を招いていることが分かった。
【００１９】
そして、このような防着剤の不十分な乾燥は、ゴムシートＧＳの表面温度のばらつきに起因して発生することが分かった。即ち、押出成形されたゴムシートＧＳの表面温度は一定ではなく、場所によりばらつきがあるため、温度が高い箇所と低い箇所とでは乾燥が一様とならず、温度が低く乾燥が不足している箇所でゴムシート同士の密着を招いていることが分かった。
【００２０】
そこで、本発明者は、ゴムシートＧＳの表面温度に応じて、防着剤の塗布量を変化させることにより、塗布された防着剤を十分に乾燥させた状態でゴムシート上に付着させることができ、パレット上に積層されるゴムシート同士の密着を十分に防止することができると考え、実験によりこれを確認し、本発明を完成させるに至った。
【００２１】
［２］本発明の実施の形態
以下、本発明の実施の形態を、図面に基づいて具体的に説明する。
【００２２】
１．ゴムシートの防着剤付着装置を有するゴムシートの製造装置
本実施の形態に係るゴムシートの防着剤付着方法についての理解を容易にするために、最初に、ゴムシートの防着剤付着装置を有するゴムシートの製造装置について説明する。
【００２３】
（１）全体構成
図１は、本発明の実施の形態に係るゴムシートの防着剤付着装置を備えたゴムシートの製造装置の模式的側面図である。図１において、１はゴム押出機、２はカレンダーロール、３および５は搬送コンベア、４は防着剤塗布装置、６は乾燥冷却装置、７は温度測定装置、８はパレット、ＧＳはゴムシートである。ゴム押出機１、カレンダーロール２、搬送コンベア３、５、防着剤塗布装置４、乾燥冷却装置６、およびパレット８は、従来のゴムシートの製造装置の構成と基本的に同様であるが、本実施の形態においては、これら従来のゴムシートの製造装置の構成に加えて、温度測定装置７を設けて、防着剤塗布装置４による防着剤の塗布量を温度測定装置７の測定結果によって制御している点に特徴がある。
【００２４】
（２）従来と同様の構成部
はじめに、従来と同様の構成部について説明する。
【００２５】
（ａ）ゴム押出機
ゴム押出機１は、所定のゴム配合で混練機（図示せず）を用いて混練されたゴム組成物を所定の形状に押出す。
【００２６】
（ｂ）カレンダーロール
カレンダーロール２は、押出されたゴム組成物を所定の厚みに圧延してゴムシートＧＳに成形する。
【００２７】
（ｃ）搬送コンベア
搬送コンベア３は、成形されたゴムシートＧＳを防着剤塗布装置４まで搬送する。そして、搬送コンベア５は、防着剤塗布装置４によって防着剤が塗布されたゴムシートＧＳを、乾燥冷却装置６まで搬送する。
【００２８】
（ｄ）防着剤塗布装置
防着剤塗布装置４は、搬送コンベア３上を搬送されてきたゴムシートＧＳの表面に、防着剤を塗布する。
【００２９】
本実施の形態において、防着剤塗布装置４としては、一般的に用いられるローラー式やハケ塗式などの防着剤塗布装置を用いてもよいが、その後の乾燥の速さを考慮すると、噴霧式の防着剤塗布装置を用いることが好ましい。また、防着剤を噴霧することにより、上記した他の防着剤塗布装置に比べて、ゴムシートＧＳの表面に均一に防着剤を塗布することができ、さらに、噴霧された防着剤の乾燥に際して発生する気化熱によって、ゴムシートＧＳを速やかに冷却させることもできる。
【００３０】
そして、防着剤としてはベントナイト等の無機化合物、または高級脂肪酸等の有機化合物など、公知の防着剤を使用することができ、溶媒としては水などを使用することができる。そして、防着剤の濃度としては、均一に塗布して十分な防着効果を発揮させるという観点から、１０〜２５ｇ／Ｌであることが好ましい。
【００３１】
（ｅ）乾燥冷却装置
乾燥冷却装置６は、複数本のロールが設けられたフェスツーン構造となっており、防着剤が塗布されて搬送されてきたゴムシートＧＳを、複数本のロールに順次架け渡して、パレット８に向けて送り出すことにより、塗布された防着剤を乾燥させてゴムシートＧＳの表面に付着させると共に、ゴムシートＧＳを冷却させる。
【００３２】
（ｆ）パレット
パレット８は、乾燥冷却装置６から送り出されてきたゴムシートＧＳを、折り重ねて積層する。
【００３３】
（３）本実施の形態における特徴部
次に、本実施の形態における特徴部である温度測定装置７と、温度測定装置７による塗布量の制御について説明する。
【００３４】
（ａ）温度測定装置
本実施の形態において、温度測定装置７は、搬送コンベア３の上方に、搬送されてくるゴムシートＧＳと対向するように設けられており、ゴムシートＧＳの表面温度を測定する。そして、温度測定装置７は、防着剤塗布装置４と接続されて、測定したゴムシートＧＳの表面温度を防着剤塗布装置４へ送信するように構成されている。なお、温度測定装置７は、ゴムシートＧＳの成形直後に測定することが好ましいため、カレンダーロール２の下流側の近傍に設けられていることが好ましい。
【００３５】
本実施の形態において、温度測定装置７としては、ゴムシートＧＳの表面温度を測定できるものであれば、特に限定されないが、ゴムシートＧＳと接触することなく温度測定することが可能な非接触式の温度測定装置であると、ゴムシートＧＳの表面を傷つけたりすることがないため好ましい。このような温度測定装置としては、一般的に用いられている放射率を０．９５に設定することができる温度センサ、例えば、センサテックＴＩＲシリーズ（センサテック社製）を使用することができる。
【００３６】
（ｂ）温度測定装置による防着剤の塗布量制御
前記したように、防着剤塗布装置４は、搬送コンベア３上を搬送されてきたゴムシートＧＳの表面に、防着剤を塗布するが、本実施の形態においては、温度測定装置７により測定されたゴムシートＧＳの表面温度に応じて、防着剤の塗布量を変化させるように制御されている。
【００３７】
具体的には、温度測定装置７により測定されて送信されてきたゴムシートＧＳの表面温度が予め設定された温度に比べて低下している場合には、防着剤塗布装置４による防着剤の塗布量を減量させて塗布を行うように制御されている。
【００３８】
例えば、高温部における温度が９０〜１１０℃であり、低温部の温度が７０℃以下の場合には、低温部に対する防着剤の塗布量を、高温部における塗布量の１／２に制御する。
【００３９】
このように、防着剤の塗布量をゴムシートＧＳの表面温度に応じて変化させることにより、ゴムシートＧＳの表面温度にばらつきがあったとしても、乾燥冷却装置６上において十分に防着剤を乾燥させることができる。このとき、塗布量が少ない箇所でも、乾燥後は、ゴムシートＧＳの表面に、防着剤の薄い層が形成されて付着されているため、パレット８上にゴムシートＧＳを積層して折り重ねても、密着することがない。
【００４０】
２．本実施の形態に係るゴムシートの防着剤付着方法
次に、上記したゴムシートの防着剤付着装置を用いて行う本実施の形態に係るゴムシートの防着剤付着方法について、ゴムシートの製造方法の各工程と共に、図１に基づいて説明する。
【００４１】
（１）押出工程
まず、所定のゴム配合の各材料を、順次、混練機（図示せず）に投入して混練した後、排出してゴム組成物を得る。
【００４２】
次に、得られたゴム組成物をゴム押出機１に投入して、所定の形状に押出加工し、その後、カレンダーロール２を用いて所定の厚みに圧延することにより、ゴムシートＧＳに成形加工する。
【００４３】
（２）温度測定工程
次に、成形されたゴムシートＧＳを、搬送コンベア３上に載置して温度測定装置７の直下まで搬送する。温度測定装置７は、搬送されてきたゴムシートＧＳの表面温度を測定して、その結果を防着剤塗布装置４に送信する。
【００４４】
（３）防着剤塗布工程
温度測定が終わったゴムシートＧＳは、その後、搬送コンベア３上を防着剤塗布装置４まで搬送される。防着剤塗布装置４は、温度測定装置７から受信したゴムシートＧＳの表面温度に応じて塗布量を制御しながら、ゴムシートＧＳの表面に防着剤を塗布（噴霧）する。
【００４５】
具体的には、前記したように、温度測定装置７により測定されたゴムシートＧＳの表面温度が予め設定された温度に比べて低下している場合には、防着剤塗布装置４による防着剤の塗布量を減量させて塗布を行うように制御する。
【００４６】
このとき、防着剤の塗布は、ゴムシートＧＳの両面に行ってもよい。
【００４７】
（４）乾燥冷却工程
次に、防着剤が表面に塗布されたゴムシートＧＳを乾燥冷却装置６まで搬送し、フェスツーンの各ロールへ、順次、架け渡す。このフェスツーンを通過する間に、防着剤が乾燥してゴムシートＧＳの表面に付着すると共に、ゴムシートＧＳの冷却が行われる。
【００４８】
このとき、ゴムシートＧＳの表面温度の高低に合わせて、上記したように、防着剤の塗布量を変化させて調整しているため、ゴムシートＧＳの表面温度にばらつきがあったとしても、ゴムシートＧＳが乾燥冷却装置６のフェスツーンを通過する間に、塗布された防着剤を十分に乾燥させて、ゴムシートＧＳの表面に付着させることができる。
【００４９】
（５）パレット積載工程
防着剤が十分に乾燥して表面に付着したゴムシートＧＳは、その後、パレット上に折り重ねて積層することによりストックされ、次工程へと送り出される。
【００５０】
３．本実施の形態による効果
以上のように、本実施の形態においては、防着剤塗布装置４の手前に押出されたゴムシートＧＳの表面温度を測定する温度測定装置７を設けて、常時、温度測定装置７によりゴムシートＧＳの表面温度を監視して、ゴムシートの表面温度のばらつきを防着剤塗布装置４に送信することにより、防着剤の塗布量を適宜変化させている。
【００５１】
このため、押出成形されたゴムシートＧＳの表面温度が一定ではなく、場所によりばらつきがあったとしても、乾燥冷却装置６を通過する間に、塗布された防着剤を十分に乾燥させて、ゴムシートＧＳの表面に付着させることができ、パレット上に積載されたゴムシートＧＳにおいて密着が発生することがない。
【実施例】
【００５２】
以下、実施例を挙げて、本発明をさらに具体的に説明する。なお、以下では、ゴムシートの表面温度により防着剤の噴霧量を変量させた際の効果を検証している。
【００５３】
ゴム押出機を用いて、厚み８ｍｍ、幅７００ｍｍのゴムシートを、表１に示すゴム表面温度で作製し、作製したゴムシートの表面に、有効成分濃度１．５％の防着剤（ライオン・スペシャリティ・ケミカルズ社製ＧＹ−２４３）を、表１に示す量を塗布した。なお、防着剤を塗布するにあたっては、実施例では噴霧により塗布、具体的には、いけうち社製スプレーノズルを用いて行い、比較例では噴霧ではなくシャワーリングにより塗布、具体的には、内径２８ｍｍの金属製配管から防着剤を流すことで表面に塗布した。
【００５４】
なお、各ゴムシートの表面温度は、ゴムシートの作製直後に、センサテックＴＩＲシリーズ（センサテック社製）を用いて測定した。
【００５５】
評価は、パレット積み込み時におけるゴムシートの密着の有無、およびゴムシート温度について行った。結果を表１に示す。
【００５６】
【表１】
2020124678.tif 000003
【００５７】
表１に示すように、ゴムシートの表面温度が７０℃の箇所で、塗布量を噴霧により１１０℃の箇所の塗布量の１／２とした実施例１では、密着の発生がなかった。一方、１１０℃の箇所の塗布量と同じ塗布量とした比較例１では、乾燥が不十分で、密着が発生した。
【００５８】
また、ゴムシートの表面温度が同じ１１０℃の場合、噴霧（実施例２）、塗布（比較例２）、いずれの塗布方法を用いても、乾燥が十分で、密着が発生しなかった。しかし、積み込み時のゴム温度は、実施例２の方が低くなっており、噴霧によれば、積み込み時のゴム温度が低下することが分かる。
【００５９】
以上、本発明を実施の形態に基づき説明したが、本発明は上記の実施の形態に限定されるものではない。本発明と同一および均等の範囲内において、上記の実施の形態に対して種々の変更を加えることが可能である。
【符号の説明】
【００６０】
１                  ゴム押出機
２                  カレンダーロール
３、５              搬送コンベア
４                  防着剤塗布装置
６                  乾燥冷却装置
７                  温度測定装置
８                  パレット
ＧＳ                ゴムシート
【図１】
2020124678.tif 000004